ТАМПОНАЖНЫЙ МАТЕРИАЛ
PLUGGING MATERIAL

Изобретение относится к нефтегазодобывающей промышленности, а именно к тампонажным материалам, и может быть использовано при цементировании обсадных колонн в нефтяных, газовых и газоконденсатных скважинах, осложненных наличием в разрезе многолетнемерзлых пород (ММП), характеризующихся сплошной и прерывистой льдистостью.
Высокое качество крепления скважин, вскрывающих отложения ММП, может обеспечиваться использованием быстротвердеющих, не замерзающих при отрицательной температуре, седиментационноустойчивых тампонажных материалов, не вызывающих протаивание льда и льдистых пород (см. Бакшутов B.C. Минерализованные тампонажные растворы для цементирования скважин в сложных условиях. М.: Недра, 1986).
2
3
Известен тампонажный материал для температурных условий затвердевания от 0 до -10°С, содержащий в качестве базового вяжущего вещества - порошок тампонажного портландцемента, а в качестве жидкости затворения - водный раствор смеси KСО и KОН при следующем соотношении ингредиентов, мас.%:
тампонажный портландцемент
60,24-65,60
K<sub>2</sub>СO<sub>3</sub>
4,82-0,87
KОН
4,82-0,87
вода
остальное
[см. Бакшутов B.C. Минерализованные тампонажные растворы для цементирования скважин в сложных условиях. М.: Недра, 1986].
К недостаткам известного тампонажного материала относятся: высокая плотность, низкая седиментационная устойчивость (высокие значения водоотделения), длительные сроки схватывания раствора и склонность его к замерзанию при отрицательной температуре в ММП, а также низкая прочность формирующегося цементного камня. Кроме того, использование щелочных водных растворов для приготовления жидкости затворения требует применения специальных средств защиты работающего персонала при работе с ними. В совокупности отмеченные недостатки препятствуют широкому применению известного тампонажного материала при креплении скважин в интервалах ММП.
3
2
Наиболее близким к заявляемому изобретению по технической сущности является магнезиальный тампонажный материал (МТМ), сухая смесь которого содержит каустический доломит и молотый шлак при следующем соотношении ингредиентов, мас.%: каустический доломит - 60-80; молотый шлак - 20-40. В качестве жидкости затворения указанного материала используют водный раствор сернокислого магния плотностью 1200 кг/см, имеющий более высокую температуру замерзания, чем раствор MgCl и, следовательно, меньшее «растепляющее» воздействие по отношению к льду и льдистым породам [см. Рогачева И.Н. Исследования и разработки в области технологии водостойкого магнезиального цемента. Кандидатская диссертация. Харьков, 1975 г.]. Данный тампонажный материал принят в качестве прототипа.
Признаки прототипа, совпадающие с признаками заявляемого изобретения, - порошкообразное вяжущее и водный раствор сернокислого магния.
К недостаткам известного тампонажного материала, принятого за прототип, относят то, что известный тампонажный материал не может быть использован для крепления скважин в интервалах ММП ввиду значительного водоотделения, длительных сроков схватывания тампонажного раствора и низких значений прочностных характеристик формирующегося цементного камня.
Задачей изобретения является расширение области применения магнезиальных вяжущих и обеспечение качественного крепления скважин в интервалах многолетнемерзлых пород, включающих льдистые породы.
Технический результат, который может быть получен при осуществлении изобретения, заключается в получении тампонажного материала на основе магнезиального вяжущего, раствор которого не растепляет льдистую породу, характеризуется пониженной плотностью, отсутствием водоотделения и укороченными сроками схватывания, а сформировавшийся прочный цементный камень имеет плотный контакт со льдом (льдистой породой).
Указанный технический результат достигается за счет того, что известный тампонажный материал, включающий порошкообразное вяжущее и водный раствор сернокислого магния, в качестве порошкообразного вяжущего содержит порошок бруситовый каустический при следующем соотношении ингредиентов, мас.%:
Порошок бруситовый каустический
43,86-47,36
Сернокислый магний
8,32-13,81
Вода
остальное
Отличительными признаками заявляемого материала от материала по прототипу являются использование в качестве порошкообразного вяжущего порошка бруситового каустического, также иное количественное соотношение используемых ингредиентов, мас.%: порошок бруситовый каустический - 43,86-47,36; сернокислый магний - 8,32-13,81; вода - остальное.
Достижение указанного технического результата обеспечивается за счет одновременного использования для приготовления магнезиального тампонажного материала порошка бруситового каустического, состоящего в основном из высокоактивного оксида магния, и раствора сернокислого магния при указанном соотношении ингредиентов. Одновременное использование в тампонажном материале порошка бруситового каустического и сернокислого магния не известно.
Для приготовления магнезиального тампонажного раствора используют следующие ингредиенты:
- порошок бруситовый каустический - торговое наименование «брусит обожженный» марки БМО по СТО 59074732-01-2009;
- магний сернокислый технический по ТУ 2141-016-3249644500 с изменениями 1;
- вода.
После смешивания указанных компонентов, раствор заявляемого тампонажного материала может быть размещен за обсадной колонной в затрубном пространстве скважины в интервале залегания пород с отрицательной температурой, где происходит его схватывание и затвердевание с образованием прочного цементного камня и формированием плотного контакта, с льдистыми породами и обсадной трубой.
Возможность осуществления заявляемого изобретения подтверждается следующим примером (пример 4 таблицы).
Пример
3
3
Для получения предлагаемого тампонажного материала вначале готовили жидкость затворения, растворяя в воде сернокислый магний технический. Приготовленная жидкость затворения объемом 950 см и плотностью 1230 кг/м содержит 42,73 мас.% воды и 11,16 мас.% сернокислого магния. Затем порошок брусита обожженного массой 1000 г (46,11 мас.%) смешивали с приготовленной жидкостью затворения. Полученный раствор перемешивали в течение 3 мин, после чего в соответствии с ГОСТ 26798.0 и 26798.2-96 осуществляли замеры его плотности и растекаемости. Для определения водоотделения, сроков схватывания и пределов прочности на изгиб образующегося цементного камня через одни и двое суток твердения приготовленный раствор МТМ заливали в мерные цилиндры вместимостью 250 см, в кольца Вика и в металлические формы с размерами 20×20×100 мм. Затем размещали их в жидкостные термостатирующие устройства для хранения при температуре +5°С и -5°С.
В процессе нахождения отобранных проб раствора МТМ в термостате осуществляли визуальную оценку состояния контакта «лед - цементный камень тампонажного материала», сформированного в цилиндрах при температуре -5°С.
По данному способу были приготовлены пять составов. Данные о содержании ингредиентов и свойствах известных и предлагаемого тампонажных материалов приведены в таблице.
Как видно из таблицы, известные тампонажные материалы (аналог и прототип, примеры 1, 2 таблицы) в условиях отрицательной температуры обладают высоким водоотделением, длительными сроками схватывания раствора и низкой начальной механической прочностью образовавшегося цементного камня. Кроме этого, тампонажный раствор прототипа имеет высокую плотность, «растепляет» льдистую породу, а сформировавшийся цементный камень не образует с ней плотного контакта.
Предлагаемый тампонажный материал характеризуется необходимыми значениями показателей основных свойств, определяющих качество крепления скважины в отложениях ММП при наличии в них сплошной или прерывистой льдистости, а именно: пониженной плотностью, отсутствием или несущественным водоотделением, оптимальными сроками схватывания не замерзающего при температуре -5°С раствора и достаточно прочным уже через одни сутки твердения цементным камнем, образующим плотный контакт со льдом (льдистой породой) (примеры 4-6 таблицы).
Верхнее значения содержания сернокислого магния в МТМ ограничивается пределом его растворимости в воде и формированием частичного (не сплошного) контакта «лед - цементный камень» (пример 3 таблицы).
Выход за нижней предел значения содержания сернокислого магния в МТМ приводит к заметному росту водоотделения и резкому снижению прочностных характеристик формирующегося цементного камня, что объясняется замерзанием его при температуре -5°С (пример 7 таблицы).
Преимуществами заявляемого тампонажного материала являются:
- отсутствие «растепляющего» воздействия раствора МТМ по отношению к льдистой породе и наличие плотного контакта с ней сформированного цементного камня;
- отсутствие или незначительное седиментационное расслоение (низкие значения водоотделения), оптимальные сроки схватывания и пониженная плотность тампонажного раствора;
- существенное повышение начальной прочности цементного камня, формирующегося при отрицательной температуре.
Указанные преимущества предлагаемого состава тампонажного материала в совокупности при производстве цементировочных работ дадут возможность существенно улучшить качество крепления нефтяных и газовых скважин в интервалах залегания ММП и обеспечить долговременную герметичность их крепи. Это позволит:
- сократить сроки строительства скважин за счет сокращения времени ОЗЦ после цементирования обсадной колонны, перекрывающей ММП, предотвратить недоподъемы раствора до устья скважины;
- повысить надежность и продолжительность межремонтного периода работы скважин, исключить необходимость дополнительных капремонтов;
- исключить межпластовые перетоки и потери газа при эксплуатации скважин;
- минимизировать экологический риск, обусловленный негерметичностью скважин при добыче газа;
- расширить область применения магнезиальных вяжущих для производства цементировочных работ при строительстве и капитальном ремонте нефтяных и газовых скважин.